【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
ａ）クマロン−インデン樹脂、石油炭化水素樹脂、テルペン系樹脂、スチレン−α−メチル−スチレン樹脂、テルペンフェノール樹脂、ロジン由来の樹脂、並びにそれらのコポリマー及び混合物からなる群から選択される、３〜５０重量％の樹脂と、
ｂ）エラストマー組成物の総重量に基づいて４０〜９５重量％の量の第１ポリマーであって、以下の群から選択される第１ポリマーと：
ｉ）一般構造Ａ−Ｂ−Ａ、（Ａ−Ｂ）ｎ、（Ａ−Ｂ−Ａ）ｎ、（Ａ−Ｂ−Ａ）ｎＸ、（Ａ−Ｂ）ｎＸを有する選択的に水素添加されたブロックコポリマー又はそれらの混合物であって、式中、ｎが２から３０の整数であり、Ｘがカップリング剤残基であり、Ｂが少なくとも１つの共役ジエン及び少なくとも１つのモノアルケニルアレーンの制御分布コポリマーブロックであり、水素化の前に、各ブロックＡがブロックコポリマーの総重量に基づき３，０００〜６０，０００の間の数平均分子量を有する１つ以上のモノアルケニルアレーンのポリマーブロックであり、各ブロックＢがブロックコポリマーの総重量に基づき３０，０００〜３００，０００の数平均分子量を有する；
ｉｉ）一般構造Ｓ−Ｅ−Ｓ、（Ｓ−Ｅ１）ｎ、（Ｓ−Ｅ１）ｎＳ、（Ｓ−Ｅ１）ｎＸを有するトリブロックコポリマー又はそれらの混合物であって、ｎが２〜６の値を有し、Ｘがカップリング剤残基であり、
水素化の前に、Ｓがポリスチレンブロックであり、Ｅが、ポリブタジエン、ポリイソプレン及びそれらの混合物からなる群から選択されるポリジエンブロックであって、ブロックコポリマーの総重量に基づき２０，０００〜２２０，０００の分子量を有し、
Ｅ１が、ポリブタジエン、ポリイソプレン及びそれらの混合物からなる群から選択されるポリジエンブロックであって、ブロックコポリマーの総重量に基づき２０，０００〜２２０，０００の分子量を有する；並びに
ｉｉｉ）イソプレンのホモポリマー又はイソプレンと他の共役ジエン又はオレフィン系不飽和モノマーとのコポリマーであって、ランダム、テーパー、ブロック又は他の構造であるコポリマー；
ｃ）Ｃ４−Ｃ２０オレフィン、熱可塑性エラストマー、スチレン−ブタジエンゴム、エチレン−プロピレンゴム、エチレン−プロピレン−ジエンゴム、ウレタンゴム、シンジオタクチック１，２−ポリブタジエン、スチレンイソプレンスチレン（ＳＩＳ）、スチレン−エチレン−ブタジエン−スチレン（ＳＥＢＳ）及びそれらの組み合わせの群から選択され、第１ポリマーとは異なる、５〜５５重量％の量の第２ポリマーと、
ｄ）任意の、８０重量％までの量の、軟化剤、可塑剤、抗酸化剤、安定化剤、着色剤、充填剤及びそれらの混合物のうちの少なくとも１つと、
を含むエラストマー組成物であって、
湿潤状態で少なくとも１．２の静摩擦係数と、湿潤状態で少なくとも１．２の動摩擦係数を有する、エラストマー組成物。
【請求項２】
第１ポリマーがイソプレンのホモポリマー又はコポリマーであり、さらに０．０３〜２５重量％の：
ｘ）硫黄、硫黄含有化合物、ラジカル硬化剤及び過酸化物から選択される硬化剤と、ｙ）一官能性、二官能性又は三官能性のメタクリル酸モノマーから選択される共架橋剤と、を含み、
少なくとも５分間の１３５℃〜１８５℃の温度で硬化する、請求項１に記載のエラストマー組成物。
【請求項３】
第１ポリマーが一般構造Ａ−Ｂ−Ａ、（Ａ−Ｂ）ｎ、（Ａ−Ｂ−Ａ）ｎ、（Ａ−Ｂ−Ａ）ｎＸ、（Ａ−Ｂ）ｎＸ又はそれらの混合物を有する選択的に水素化されたブロックコポリマーであり、
ｎが２から３０の整数であり、
Ｘがカップリング剤残基であり、
Ｂが少なくとも１つの共役ジエンと少なくとも１つのモノアルケニルアレーンとの制御分布コポリマーブロックであり、
水素化の前に、各ブロックＡがブロックコポリマーの総重量に基づき３，０００〜６０，０００の間の数平均分子量を有する１つ以上のモノアルケニルアレーンのポリマーブロックであり、各ブロックＢがブロックコポリマーの総重量に基づき３０，０００〜３００，０００の数平均分子量を有する、請求項１に記載のエラストマー組成物。
【請求項４】
第１ポリマーが一般構造Ｓ−Ｅ−Ｓ、（Ｓ−Ｅ１）ｎ、（Ｓ−Ｅ１）ｎＳ、（Ｓ−Ｅ１）ｎＸ又はそれらの混合物を有するトリブロックコポリマーであり、
ｎが２〜６の値を有し、Ｘがカップリング剤残基であり、
水素化の前に、Ｓがポリスチレンブロックであり、Ｅが、ブロックコポリマーの総重量に基づき２０，０００〜２２０，０００の分子量を有する、ポリブタジエン、ポリイソプレン及びそれらの混合物からなる群から選択されるポリジエンブロックであり、Ｅ１が、ブロックコポリマーの総重量に基づき、２０，０００〜２２０，０００の分子量を有する、ポリブタジエン、ポリイソプレン及びそれらの混合物からなる群から選択されるポリジエンブロックである、請求項１に記載のエラストマー組成物。
【請求項５】
湿潤状態で、少なくとも１．６の静摩擦係数を有し、湿潤状態で、少なくとも１．６の動摩擦係数を有する、請求項１又は２に記載のエラストマー組成物。
【請求項６】
第１ポリマーが、イソプレンのホモポリマー、又はイソプレンと他の共役ジエン又はオレフィン系不飽和モノマーとのコポリマーであり、前記コポリマーがランダム、テーパー、ブロック又は他の構造である、請求項１又は２に記載のエラストマー組成物。
【請求項７】
共架橋剤が、エチレングリコールジメタクリレート（ＥＧＤＭＡ）、ジエチレングリコールジメタクリレート（ＤＥＧＤＭＡ）、トリエチレングリコールジメタクリレート（ＴｉＥＧＤＭＡ）、１，３−ブチレングリコールジメタクリレート（ＢＧＤＭＡ）、トリメチロールプロパントリメタクリレート（ＴＭＰＴＭＡ）トリアリルイソシアヌレート、シアヌル酸トリアリル、ジエチレングリコールジアクリレート、ネオフェニレングリコールジアクリレート及びそれらの混合物の群から選択され、硬化剤が、１，１−ジ（ｔｅｒｔ−ブチルパーオキシ）−３，３，５−トリメチルシクロヘキサンである、請求項２に記載のエラストマー組成物。
【請求項８】
ＡＳＴＭ  Ｄ４１２に従い測定したとき、少なくとも１０００ｐｓｉの破断点引張強さを有する、請求項１又は２に記載のエラストマー組成物。
【請求項９】
ＡＳＴＭ  Ｄ４１２に従い測定したとき、少なくとも２００の３００％モジュラスを有する、請求項１又は２に記載のエラストマー組成物。
【請求項１０】
Ａ型デューロメーターで測定したとき、少なくとも３５の、３０秒後の硬度を有する、請求項１又は２に記載のエラストマー組成物。
【請求項１１】
樹脂が、テルペンポリマー、スチレン−α−メチル−スチレン樹脂、テルペンフェノール樹脂、ロジン由来の樹脂及びコポリマー、ビニル芳香族並びにそれらの混合物の群から選択される、請求項１又は２に記載のエラストマー組成物。
【請求項１２】
請求項１又は２に記載のエラストマー組成物を含む物品。
【請求項１３】
請求項１又は２に記載のエラストマー組成物を、基材と結合、成形又は接着のいずれかにより結合することにより形成されるコンポジットであって、前記基材がポリマー、ガラス、木又は金属のいずれかを含む、コンポジット。
【請求項１４】
湿潤状態における握り心地が改善されたエラストマー組成物を製造する方法であって、
ａ）以下：
ｉ）３〜５０重量％の、クマロン−インデン樹脂、石油炭化水素樹脂、テルペンポリマー、スチレン−α−メチル−スチレン樹脂、テルペンフェノール樹脂、ロジン由来の樹脂、並びにそれらのコポリマー及び混合物からなる群から選択される樹脂、
ｉｉ）４０〜９５重量％の、イソプレンのホモポリマー、又はイソプレンと他の共役ジエン又はオレフィン系不飽和モノマーとの、ランダム、テーパー、ブロック又は他の構造であるコポリマー、
ｉｉｉ）５〜５５重量％の、Ｃ４−Ｃ２０のオレフィン、熱可塑性エラストマー、スチレン−ブタジエンゴム、エチレン−プロピレンゴム、エチレン−プロピレン−ジエン系ゴム、ウレタンゴム及びそれらの組み合わせの群から選択されるポリマー、
ｉｖ）硫黄、硫黄含有化合物、ラジカル硬化剤及び過酸化物から選択される硬化剤、
ｖ）一官能性、二官能性又は三官能性のメタクリル酸モノマーから選択される共架橋剤、及び
ｖｉ）０〜８０重量％の量の、任意の軟化剤、可塑剤、抗酸化剤、安定化剤、着色剤、充填剤及びそれらの混合物の少なくとも１つ、
を混合することと、
ｂ）前記混合物を１３５℃〜１８５℃の温度で少なくとも５分間の硬化させることと、
を含み、
前記組成物が、湿潤状態で少なくとも１．２の静摩擦係数と、湿潤状態で少なくとも１．２の動摩擦係数を有する、方法。
【請求項１５】
湿潤状態における握り心地が改善されたエラストマー組成物を製造する方法であって、
ａ）３〜５０重量％の、クマロン−インデン樹脂、石油炭化水素樹脂、テルペンポリマー、スチレン−α−メチル−スチレン樹脂、テルペンフェノール樹脂、ロジン由来の樹脂、並びにそれらのコポリマー及び混合物からなる群から選択される樹脂と、
ｂ）４０〜９５重量％の第１ポリマーであって、以下の群から選択される第１ポリマーと：
ｉ）一般構造Ａ−Ｂ−Ａ、（Ａ−Ｂ）ｎ、（Ａ−Ｂ−Ａ）ｎ、（Ａ−Ｂ−Ａ）ｎＸ、（Ａ−Ｂ）ｎＸを有する選択的に水素添加されたブロックコポリマー又はそれらの混合物であって、式中、ｎが２から３０の整数であり、Ｘがカップリング剤残基であり、Ｂが少なくとも１つの共役ジエン及び少なくとも１つのモノアルケニルアレーンの制御分布コポリマーブロックであり、水素化の前に、各ブロックＡがブロックコポリマーの総重量に基づき３，０００〜６０，０００の間の数平均分子量を有する１つ以上のモノアルケニルアレーンのポリマーブロックであり、各ブロックＢがブロックコポリマーの総重量に基づき３０，０００〜３００，０００の数平均分子量を有する；
ｉｉ）一般構造Ｓ−Ｅ−Ｓ、（Ｓ−Ｅ１）ｎ、（Ｓ−Ｅ１）ｎＳ、（Ｓ−Ｅ１）ｎＸを有するトリブロックコポリマー又はそれらの混合物であって、ｎが２〜６の値を有し、Ｘがカップリング剤残基であり、水素化の前に、Ｓがポリスチレンブロックであり、Ｅが、ポリブタジエン、ポリイソプレン及びそれらの混合物からなる群から選択されるポリジエンブロックであって、ブロックコポリマーの総重量に基づき２０，０００〜２２０，０００の分子量を有し、Ｅ１が、ポリブタジエン、ポリイソプレン及びそれらの混合物からなる群から選択されるポリジエンブロックであって、ブロックコポリマーの総重量に基づき２０，０００〜２２０，０００の分子量を有する；
ｃ）５〜５５重量％の量の、Ｃ４−Ｃ２０オレフィン、熱可塑性エラストマー、スチレン−ブタジエンゴム、エチレン−プロピレンゴム、エチレン−プロピレン−ジエンゴム、ウレタンゴム、シンジオタクチック１，２−ポリブタジエン、スチレン−イソプレン−スチレン（ＳＩＳ）、スチレン−エチレン−ブタジエン−スチレン（ＳＥＢＳ）及びそれらの組み合わせの群から選択され、第１ポリマーとは異なる第２ポリマーと、
ｄ）任意の、０〜８０重量％の量の、軟化剤、可塑剤、抗酸化剤、安定化剤、着色剤、充填剤及びそれらの混合物のうちの少なくとも１つと、
を混合することを含み、
前記組成物が、湿潤状態で少なくとも１．２の静摩擦係数と、湿潤状態で少なくとも１．２の動摩擦係数を有する、方法。